(57)【要約】  （Ａ）（ｉ）エポキシ化合物、（ｉｉ）希釈剤及び（ｉｉｉ）第一のフィラーを含む樹脂成分、及び、（Ｂ）（ｉｖ）硬化剤、（ｖ）第二のフィラー及び（ｖｉ）非反応性ポリエーテルブロックコポリマー添加剤を含む硬化剤成分、を含む、硬化性組成物。樹脂成分及び硬化剤成分は各々粘度が２５℃で１０ｓ−１の印加剪断下に３０パスカル−秒以下であり、そして樹脂成分及び硬化剤成分の１０ｓ−１の印加剪断下での混合の１２０秒後に硬化性組成物は粘度が２５℃で少なくとも１００パスカル−秒である。【特許請求の範囲】
【請求項１】
（Ａ）（ｉ）エポキシ化合物、（ｉｉ）希釈剤及び（ｉｉｉ）樹脂成分の合計質量を基準として１０質量％以下の量の第一のフィラー、を含む樹脂成分、及び、
（Ｂ）（ｉｖ）硬化剤、（ｖ）樹脂成分の合計質量を基準として１０質量％以下の量の第二のフィラー及び（ｖｉ）硬化剤成分の合計質量を基準として１質量％〜２０質量％の量の非反応性ポリエーテルブロックコポリマー添加剤、を含む硬化剤成分、
を含む、硬化性組成物であって、
前記樹脂成分及び前記硬化剤成分は各々粘度が２５℃で１０ｓ−１の印加剪断下に３０パスカル−秒以下であり、前記樹脂成分及び前記硬化剤成分の１０ｓ−１の印加剪断下での混合の１２０秒後に硬化性組成物は粘度が２５℃で少なくとも１００パスカル−秒である、硬化性組成物。
【請求項２】
２５℃で１０ｓ−１の印加剪断下での混合の間の前記硬化性組成物は粘度が１００パスカル−秒〜９００パスカル−秒の範囲にある、請求項１記載の硬化性組成物。
【請求項３】
２５℃で２００ｓ−１の印加剪断下での混合の間の前記硬化性組成物は粘度が３パスカル−秒〜１５パスカル−秒の範囲にある、請求項１又は２記載の硬化性組成物。
【請求項４】
前記非反応性ポリエーテルブロックコポリマー添加剤は硬化剤成分の合計質量を基準として５質量％である、請求項１〜３のいずれか１項記載の硬化性組成物。
【請求項５】
前記希釈剤は樹脂成分の合計質量を基準として３質量％〜２０質量％の範囲にある、請求項１〜４のいずれか１項記載の硬化性組成物。
【請求項６】
前記第一のフィラー及び第二のフィラーはヒュームドシリカであり、前記第一のフィラー中のヒュームドシリカは樹脂成分の合計質量を基準として１０質量％の量で使用され、そして前記第二のフィラー中のヒュームドシリカは硬化剤成分の合計質量を基準として６質量％の量で使用される、請求項１〜５のいずれか１項記載の硬化性組成物。
【請求項７】
前記第二のフィラーはガラス繊維を含み、そして硬化剤成分の合計質量を基準として１質量％〜５０質量％の範囲の量で使用される、請求項６記載の硬化性組成物。
【請求項８】
前記ヒュームドシリカの粒子は水素−水素結合を実質的に含まない、請求項６記載の硬化性組成物。
【請求項９】
（ａ）（ｉ）エポキシ化合物、（ｉｉ）希釈剤及び（ｉｉｉ）第一のフィラーを混合することにより、２５℃で３０パスカル−秒以下の粘度を有する樹脂成分を形成すること、
（ｂ）（ｉｖ）硬化剤、（ｖ）第二のフィラー及び（ｖｉ）非反応性ポリエーテルブロックコポリマー添加剤を混合することにより、２５℃で３０パスカル−秒以下の粘度を有する硬化剤成分を形成すること、及び、
（ｃ）前記樹脂成分及び前記硬化剤成分を混合して、硬化性組成物を形成すること、
の工程を含み、
前記樹脂成分及び前記硬化剤成分の混合の１２０秒の後に、前記硬化性組成物は粘度が２５℃で少なくとも１００パスカル−秒である、硬化性組成物の調製方法。
【請求項１０】
前記硬化剤を酸解離定数が８〜１４の範囲にある硬化剤から選択することをさらに含む、請求項９記載の方法。
【請求項１１】
前記硬化性組成物の粘度が２００ｓ−１の印加剪断下に２５℃で混合している間に１０パスカル−秒〜２０パスカル−秒の範囲であるときに表面に前記硬化性組成物を塗布することをさらに含む、請求項９記載の方法。
【請求項１２】
請求項１〜８のいずれか１項記載の硬化性組成物の硬化済みエポキシにより結合された２つ以上の構造体。
【発明の詳細な説明】
【技術分野】
【０００１】
発明の分野
本発明は硬化性組成物に関し、より詳細には、樹脂成分及び硬化剤成分を含む硬化性組成物に関する。
【背景技術】
【０００２】
背景
エポキシ系は互いに反応して硬化済みエポキシを形成することができる二成分からなる。第一の成分（以下に「樹脂成分」と呼ぶ）はエポキシ樹脂を含み、そして第二の成分（以下に「硬化剤成分」と呼ぶ）は、時折、ハードナーと呼ばれる硬化剤を含む。樹脂成分と硬化剤成分を合わせて、硬化性組成物を形成することができ、その組成物は、その後、架橋、すなわち、硬化され、広範な用途に使用されうる。たとえば、硬化済みエポキシは接着剤、コーティング、繊維強化プラスチック材料、複合材、電気ラミネート及び多くのその他の用途で使用されうる。
【０００３】
用途によって、硬化性組成物及び／又は個々の成分の種々の特性は変更されうる。接着剤用途では、ペーストと同様である硬化性組成物の粘度がスランプに対する耐性を付与することが有利であろう。ここで、スランプは硬化性組成物を所望の位置に配置したときの形状の変化である。スランプに対する十分な耐性を付与するための粘度の増加により、硬化性組成物の種々の方向及び大きな結合ギャップがある用途で硬化性組成物を塗布することが可能になる。
【０００４】
硬化性組成物の粘度を増加させるために、従来のアプローチは一方の又は両方の成分にフィラーを取り込んでいた。しかしながら、フィラーを取り込むと、硬化性組成物を形成する前の樹脂成分及び硬化剤成分の粘度も増加しうる。２つの成分の粘度が個々に増加すると、混合が困難になり、低混合となり、それにより、硬化済みエポキシの特性が低減されうる。追加の欠点としては、２つの成分を輸送し及び／又はポンプ送りするのが困難になり、それとともに、所望の位置に硬化性組成物を素速くディスペンスすることが困難になることが挙げられる。さらに、硬化性組成物を形成する前に２つの成分の粘度を増加させると、空気の取り込みの危険性が増し、その空気が、亀裂の欠陥開始点として作用することがある。さらに、フィラーの量が増加すると、硬化済みエポキシの靭性が低下しうる。
【発明の概要】
【０００５】
要旨
本発明は硬化性組成物の１つ以上の実施形態を提供する。本発明の１つ以上の実施形態では、硬化性組成物は（Ａ）（ｉ）エポキシ化合物、（ｉｉ）希釈剤及び（ｉｉｉ）第一のフィラーを含む樹脂成分、及び、（Ｂ）（ｉｖ）硬化剤、（ｖ）第二のフィラー及び（ｖｉ）非反応性ポリエーテルブロックコポリマー添加剤を含む硬化剤成分を含む。樹脂成分及び硬化剤成分は各々粘度が２５℃で１０ｓ−１（１／ｓ）の印加剪断下に３０パスカル−秒（Ｐａ・ｓ）以下であり、そして樹脂成分及び硬化剤成分の１０ｓ−１の印加剪断下での混合の１２０秒後に硬化性組成物は粘度が２５℃で少なくとも１００パスカル−秒である。
【０００６】
種々の実施形態は、（ａ）（ｉ）エポキシ化合物、（ｉｉ）希釈剤及び（ｉｉｉ）第一のフィラーを混合することにより、２５℃で１０（１／ｓ）の印加剪断下で３０Ｐａ・ｓ以下の粘度を有する樹脂成分を形成すること、及び、（ｂ）（ｉｖ）硬化剤、（ｖ）第二のフィラー及び（ｖｉ）非反応性ポリエーテルブロックコポリマー添加剤を混合することにより、２５℃で１０（１／ｓ）の印加剪断下で３０Ｐａ・ｓ以下の粘度を有する硬化剤成分を形成することの工程を含む、硬化性組成物の調製方法をも含む。その実施形態では、方法は、
（ｃ）樹脂成分及び硬化剤成分を混合して、１０（１／ｓ）の印加剪断下で該樹脂成分及び硬化剤成分を混合した１２０秒後に、硬化性組成物の粘度が２５℃で少なくとも１００Ｐａ・ｓである硬化性組成物を形成することを含む。
【０００７】
さらに、本発明は、本明細書中に記載される硬化性組成物により形成される硬化済みエポキシで結合した２つ以上の基材を提供する。たとえば、本発明の実施形態はウインドミルブレードの２つのハーフを結合するために使用されうる。
【発明を実施するための形態】
【０００８】
詳細な説明
用語「チクソトロピー性」は印加剪断なしの材料の粘度よりも印加剪断下での材料の粘度が低い材料の特性を指す。
用語「靭性」は硬化済みエポキシの耐衝撃性及び耐破壊性を指す。
【０００９】
実施形態では、（Ａ）樹脂成分及び（Ｂ）硬化剤成分（一緒に「２つの成分」と呼ぶ）を混合して、硬化性組成物を形成する。硬化性組成物は硬化して、たとえば、接着ジョイントとして使用されうる硬化済みエポキシを形成することができる。
【００１０】
（Ａ）樹脂成分は（ｉ）エポキシ化合物、（ｉｉ）希釈剤及び（ｉｉｉ）第一のフィラーを含む。（Ｂ）硬化剤成分は（ｉｖ）硬化剤、（ｖ）第二のフィラー及び（ｖｉ）硬化性組成物にチクソトロピー性を付与する非反応性ポリエーテルブロックコポリマー添加剤を含む。さらに、硬化性組成物を硬化させることで形成される硬化済みエポキシは非反応性ポリエーテルブロックコポリマー添加剤なしの硬化済みエポキシと比較して靭性が増加している。
【００１１】
実施形態では、非反応性ポリエーテルブロックコポリマー添加剤は硬化性組成物にチクソトロピー性を付与することと、非反応性ポリエーテルブロックコポリマー添加剤なしの硬化済みエポキシと比較して硬化済みエポキシの靭性を増加させることの組み合わせ効果を達成する。しかしながら、驚くべきことに、非反応性ポリエーテルブロックコポリマー添加剤は硬化剤成分単独の粘度を増加させない。実施形態では、とりわけ、非反応性ポリエーテルブロックコポリマー添加剤は第一のフィラー及び／又は第二のフィラーの量を最少化することができ、そして本明細書中に議論するとおり、硬化性組成物の樹脂成分及び硬化剤成分内の他の添加剤を調節するための制御性がより大きくなることができる。
【００１２】
実施形態では、硬化性組成物は接着剤として有用であることができる。樹脂成分及び硬化剤成分の粘度は硬化性組成物を形成する前に増加しない。しかしながら、樹脂成分及び硬化剤成分を混合して硬化性組成物を形成したときに、本明細書中により完全に議論されるとおり、硬化性組成物の粘度が増加し始める。実施形態では、非反応性ポリエーテルブロックコポリマー添加剤は硬化性組成物にチクソトロピー性を付与する。樹脂成分及び硬化剤成分を混合するために硬化性組成物に剪断力を加えると、粘度は比較的に低くなり始め、徹底的な混合を可能にする。しかしながら、混合を続け、特に、一旦、印加剪断を除去すると、硬化性組成物の粘度は増加し、一旦、所望の場所に配置したら硬化性組成物がその形状を維持することが可能になる。実施形態では、硬化性組成物の粘度は空気を逃がすのを助けることができ、それにより、取り込まれる空気の量を低減し、そして亀裂の欠陥出発点を最少化することができる。実施形態では、本発明の硬化性組成物はスランプに対する十分な耐性を付与し、それにより、硬化性組成物を種々の方向及び大きな結合ギャップ、たとえば、５センチメートル（ｃｍ）を超えるギャップを要求する場所に塗布することができる。
【００１３】
エポキシ化合物は炭素鎖又は環系の２つの隣接もしくは非隣接炭素原子に直接的に酸素が結合している化合物を指す。たとえば、エポキシ化合物は液体であっても、１種以上の液体エポキシ樹脂と１種以上の固体エポキシ樹脂との液体混合物であっても、又は、希釈剤中に溶解された固体エポキシ樹脂であってもよい。本発明のエポキシ化合物はモノマー性、ポリマー性、飽和、不飽和、脂肪族、脂環式、芳香族又は複素環であることができる。
【００１４】
実施形態では、エポキシ化合物は多価アルコールのポリグリシジルエーテル、多価フェノールのポリグリシジルエーテル、ホルムアルデヒド及びフェノールから形成されたノボラック、又はそれらの混合物から選択されうるが、それらに限定されない。多価アルコールのポリグリシジルエーテルの例としては、限定するわけではないが、１，４−ブタンジオール、１，３−プロパンジオール、Ｃ１２〜Ｃ１４アルキルアルカノール、トリメチロールプロパン、１，６−ヘキサンジオール、脂環式エポキシ樹脂又はそれらの混合物が挙げられる。脂環式エポキシ樹脂の例としては、限定するわけではないが、３，４−エポキシシクロヘキシルメチル−３，４−エポキシシクロヘキサンカルボキシレート、ビス（３，４−エポキシシクロヘキシルメチル）−アジペート、又はそれらの混合物が挙げられる。多価フェノールのポリグリシジルエーテルの例としては、限定するわけではないが、ビス（４−ヒドロキシフェニル）メタン（ビスフェノールＦ）、２，２−ビス−（４−ヒドロキシフェニル）プロパン（ビスフェノールＡ）、シクロドデカノン−ビスフェノール−Ａ、ジ−フェノール−スルホン、スチレン化−フェノール、又はそれらの混合物が挙げられる。実施形態では、エポキシ化合物は好ましくはビスフェノールＡジグリシジルエーテル、ビスフェノールＦジグリシジルエーテル、又は、Ｃ１２〜Ｃ１４メチルグリシジルエーテルが挙げられる。実施形態では、エポキシ化合物の量は樹脂成分の合計質量を基準として１０質量％（ｗｔ％）〜９０ｗｔ％の範囲、好ましくは５０ｗｔ％〜８０ｗｔ％の範囲、そしてより好ましくは６０ｗｔ％〜８０ｗｔ％の範囲であることができる。
【００１５】
実施形態では、樹脂成分中の希釈剤は反応性希釈剤であることができ、そして硬化の間に硬化性組成物中の１種以上の他の材料との化学反応に参加し、そして硬化済みエポキシ中に取り込まれることができる。又は、希釈剤は非反応性であることもできる。希釈剤は、硬化特性を変更し、ポット寿命を延長し、硬化性組成物の接着特性を改良し、そして硬化性組成物の粘度を調節するために使用されうる。実施形態では、希釈剤は任意成分である。もし希釈剤を使用するならば、樹脂成分中に使用される量は樹脂成分の合計質量を基準として１ｗｔ％〜９０ｗｔ％の範囲、好ましくは２ｗｔ％〜５０ｗｔ％の範囲、そしてより好ましくは３ｗｔ％〜２０ｗｔ％の範囲であることができる。実施形態では、希釈剤は樹脂成分中に存在するが、希釈剤は硬化剤成分中にも存在してよい。
【００１６】
実施形態では、希釈剤はポリマー性グリシジルエーテルである。ポリマー性グリシジルエーテルはグリシジルエーテルを形成するようにエピクロロヒドリンと反応したポリアルキレンオキシドを含む単位から形成されうる。グリシジルエーテルはアリルグリシジルエーテル、ジグリシジルエーテル、フェニルグリシジルエーテル、アルキルグリシジルエーテル、又はそれらの混合物からなる群より選択されうる。時折、ポリマー性グリシジルエーテルは、モノ−〜ポリ−ヒドロキシル化合物をアルキレンオキシドと反応させ、そしてポリエーテルポリオール反応生成物をエピクロロヒドリンにより転化し、次いで、その中間体を水性水酸化ナトリウムにより処理してグリシジルエーテルとすることにより形成されうる。さらに、脂環式エポキシ樹脂は希釈剤として使用されうる。ポリマー性グリシジルエーテルの具体的な例としては、限定するわけではないが、ネオペンチルグリシジルエーテルが挙げられる。
【００１７】
実施形態では、樹脂成分中の第一のフィラーはヒュームドシリカであり、樹脂成分の合計質量を基準として１０質量％以下の量で使用される。さらに、第一のフィラーは、他のフィラーを含んでもよく、他のフィラーとしては、限定するわけではないが、コロイドシリカ、ベントナイトクレー、マイカ、アトマイズドアルミニウムパウダー、ガラス繊維、タルク、カオリン、金属酸化物又はそれらの混合物が挙げられる。他の任意の第一のフィラーは樹脂成分の合計質量を基準として１ｗｔ％〜３０ｗｔ％の範囲、好ましくは２ｗｔ％〜２０ｗｔ％の範囲、そしてより好ましくは５ｗｔ％〜１０ｗｔ％の範囲の量で使用されうる。実施形態では、第一のフィラーは好ましくはヒュームドシリカである。
【００１８】
上記のとおり、本発明の硬化剤成分は非反応性ポリエーテルブロックコポリマー添加剤を含む。非反応性ポリエーテルブロックコポリマー添加剤は樹脂成分又は硬化剤成分中の他の材料と化学反応せず又は化学反応に参加しない。実施形態では、非反応性ポリエーテルブロックコポリマー添加剤は２つ以上の両親媒性ポリエーテルブロックコポリマー添加剤セグメントから形成されうる。両親媒性ポリエーテルブロックコポリマー添加剤セグメントの例としては、限定するわけではないが、ジブロックコポリマー、線状トリブロックコポリマー、線状テトラブロックブロックコポリマー、高次マルチブロックコポリマー（higher order multiblock copolymer）、枝分かれブロックコポリマー、星形ブロックコポリマー又はそれらの混合物が挙げられる。非反応性ポリエーテルブロックコポリマーの具体的な例としては、限定するわけではないが、The Dow Chemical Companyから入手可能なFortegra 100（登録商標）、Dow Corning Corporationから入手可能なDow Corning（登録商標） 1248、Dow Corning（登録商標） 190及びDow Corning（登録商標） 5329、又は、それらの混合物が挙げられる。
【００１９】
非反応性ポリエーテルブロックコポリマー添加剤の追加の例としては、シリコーン非反応性ポリエーテルブロックコポリマーが挙げられる。シリコーン非反応性ポリエーテルブロックコポリマーの例としては、限定するわけではないが、式Ｉ
【００２０】
【化１】
2013523945.tif 000002
【００２１】
又は式ＩＩ
【化２】
2013523945.tif 000003
【００２２】
（上式中、x, y, z, p, q, k, m及びnは独立に整数である）の化合物が挙げられる。たとえば、x及びyは１以上であることができ、zは０以上であることができ、p及びqは１以上であることができ、k, n及びmは０以上であることができ、ここで、k,n及びmの合計は１以上であることができる。Ｒ１及びＲ２は独立に水素（Ｈ）、（ＣＨ２）ｒＣＨ３（ｒは０以上の整数である）、アセテート及び（メタ）アクリレートから選ばれる末端基であり、ＥＯはエチレンオキシドから誘導されるオリゴマー又はポリマーであり、ＰＯはプロピレンオキシドから誘導されるオリゴマー又はポリマーであり、そしてＢＯはブチレンオキシドから誘導されるオリゴマー又はポリマーである。
【００２３】
実施形態では、本発明の硬化剤成分中に用いられる非反応性ポリエーテルブロックコポリマー添加剤の量は硬化剤成分の合計質量を基準として１ｗｔ％〜２０ｗｔ％の範囲、より好ましくは２ｗｔ％〜１５ｗｔ％の範囲、そしてなおもより好ましくは３ｗｔ％〜１０ｗｔ％の範囲内である。
【００２４】
実施形態では、非反応性ポリエーテルブロックコポリマー添加剤は、樹脂成分と硬化剤成分とを混合したときにミクロ相分離を経験することができるものと考えられる。ミクロ相分離は実質的に均一に分散した、そして実質的に均一にスケール化したナノサイズのミセル構造を形成させることができる。ミセル構造は不混和性ブロックセグメントと混和性ブロックセグメントとのバランスにより生じるミセル化により硬化性組成物中に形成することができる。不混和性ミセル構造は硬化済みエポキシ中に保存され、そして非反応性ポリエーテルブロックコポリマー添加剤なしの硬化済みエポキシと比較して、耐破壊性及び耐衝撃性を増加する。さらに、本発明は非反応性ポリエーテルブロックコポリマー添加剤なしの硬化済みエポキシと同様のレベルのガラス転移温度、弾性率及び引張強さを維持する。実施形態では、ミセル構造としては、限定するわけではないが、球形、ウォーム状(worm-like)、ベシクルを挙げることができる。
【００２５】
実施形態では、硬化剤はエポキシ化合物のエポキシ基と反応性である水素基などの活性基を有する化合物から選択されうる。たとえば、硬化剤はアミン及びその誘導体などの窒素含有化合物から選択されうる。さらに、カルボン酸末端ポリエステル、無水物、フェノール−ホルムアルデヒド樹脂、アミノ−ホルムアルデヒド樹脂、フェノール、ビスフェノールＡ、クレゾールノボラック及びフェノール末端エポキシ樹脂などの酸素含有化合物を硬化剤として使用することができる。さらに、硬化剤は、また、ポリスルフィド、ポリメルカプタンなどの硫黄含有化合物及び第三級アミン、ルイス酸及びルイス塩基などの触媒硬化剤から選択されうる。実施形態では、２種以上の硬化剤の組み合わせは使用されうる。
【００２６】
本発明に使用されうる硬化剤の特定の例としては、限定するわけではないが、ポリアミン、ジシアンジアミド、ジアミノジフェニルスルホン及びその異性体、アミノベンゾエート、酸無水物、フェノールノボラック樹脂、クレゾールノボラック樹脂又はそれらの混合物が挙げられる。１つの好ましい実施形態において、硬化剤は、ポリアミドアミン、イソホロンジアミン及びポリオキシプロピレンジアミンの組み合わせである。実施形態では、硬化剤は硬化剤成分の合計質量を基準として５０ｗｔ％〜９９ｗｔ％の範囲、好ましくは６０ｗｔ％〜９５ｗｔ％の範囲、そしてより好ましくは８０ｗｔ％〜９０ｗｔ％の範囲で使用される。
【００２７】
上記のとおり、硬化性組成物を種々の方向に塗布でき、また、大きな結合ギャップを有する用途で塗布することができるように十分なスランプ耐性を提供する粘度を特定の硬化性組成物が有することが有利である。しかしながら、十分なスランプ耐性を得るためには、従来のアプローチは硬化性組成物に使用される硬化剤のタイプに限定されていた。たとえば、急速に粘度を増加させるために、特定の従来のアプローチは１０を超える酸解離定数（ｐＫａ）を有する硬化剤を選択するように限定した。ｐＫａ値が高いほど、硬化剤がエポキシ基と反応するのが速く、かつ、硬化性組成物の粘度が増加し始めるのが速い。
【００２８】
実施形態では、硬化性組成物の粘度は硬化剤のｐＫａ値に関係なく急速に増加することができる。たとえば、硬化性組成物の粘度は主として非反応性ポリエーテルブロックコポリマー添加剤により増加するので、ｐＫａ値が高い又は低い硬化剤を使用することができる。それゆえ、実施形態では、硬化剤を、ｐＫａ値が高い、ｐＫａ値が低い又はそれらの混合物である硬化剤から選択することができるので、硬化性組成物の反応性は制御されうる。異なる反応性の硬化剤からの選択により、使用されるプロセス及び／又は用途に最適である硬化剤を特定の反応性の硬化剤に限定することができる。このように、実施形態では、硬化剤は８〜１４の範囲のｐＫａ値を有することができる。
【００２９】
上記のとおり、硬化剤成分は第二のフィラーをも含む。実施形態では、第二のフィラーはヒュームドシリカであり、そして硬化剤成分の合計質量を基準として１０ｗｔ％以下の量で使用される。さらに、第二のフィラーは第一のフィラーについて本明細書中で記載した他の任意のフィラーを含むことができる。他の任意の第二のフィラーは硬化剤成分の合計質量を基準として１ｗｔ％〜５０ｗｔ％の範囲、好ましくは２ｗｔ％〜３０ｗｔ％の範囲、そしてより好ましくは３ｗｔ％〜９ｗｔ％の範囲の量で使用されうる。
【００３０】
結合ギャップが５ｃｍ以上である用途では、硬化性組成物中の種々の材料の熱膨張係数を考慮に入れることができる。たとえば、ガラス繊維の熱膨張係数はエポキシ化合物の熱膨張係数とは大きく異なる。硬化の間に、大きく異なる熱膨張係数は内部応力を増加し、破壊を生じさせることができる。
【００３１】
異なる熱膨張係数を克服するための以前のアプローチは硬化性組成物中に使用されているガラス繊維の量と同様の量の炭酸カルシウムなどの追加のフィラーを添加することであった。しかしながら、追加のフィラーを添加することで熱膨張係数をバランスさせると、材料の剪断強度も低下することがある。
【００３２】
実施形態では、非反応性ポリエーテルブロックコポリマー添加剤は硬化性組成物中に使用される第一のフィラー及び第二のフィラーの量を低減することができる。非反応性ポリエーテルブロックコポリマー添加剤は非反応性ポリエーテルブロックコポリマー添加剤なしの硬化済みエポキシと比較して、耐破壊性を増加させそして耐衝撃性を増加させることにより、硬化済みエポキシの靭性を増加させうる。硬化の間に、もし破壊が起こるならば、非反応性ポリエーテルブロックコポリマー添加剤は破壊が伝播するのを防止し及び／又は最少化するのを助けることができる。しかしながら、用途により、硬化性組成物は種々の機械特性を達成するのを助けるために第一のフィラー及び／又は第二のフィラーを含むことができる。実施形態では、硬化性組成物中に使用されるフィラーの量は非反応性ポリエーテルブロックコポリマー添加剤なしの硬化性組成物と比較して低減されうる。
【００３３】
実施形態では、硬化性組成物は任意の添加剤を含むことができる。任意の添加剤の例としては、限定するわけではないが、空気解放剤、有機染料又は顔料、セルロース増粘剤、促進剤、ＵＶ−吸収剤、溶剤、強化剤、安定剤、エクステンダー、可塑剤、難燃剤又はそれらの混合物が挙げられる。実施形態では、任意の添加剤は樹脂成分、硬化剤成分又はその両方の中に存在することができる。任意の添加剤の量は樹脂成分又は硬化剤成分のいずれかの合計質量を基準として７０ｗｔ％以下であることができる。
【００３４】
実施形態では、樹脂成分及び硬化剤成分の粘度は比較的に低いままなので、２つの成分を徹底的に混合し、そして素速くディスペンスすることができる。本明細書中で議論されるとおり、樹脂成分及び硬化剤成分の粘度は硬化性組成物を形成する前に増加しない。実施形態では、樹脂成分は２５℃及び１０（１／ｓ）の印加剪断下での粘度が１Ｐａ・ｓ〜７０Ｐａ・ｓの範囲であり、好ましくは５Ｐａ・ｓ〜５０Ｐａ・ｓの範囲であり、より好ましくは１０Ｐａ・ｓ〜３０Ｐａ・ｓの範囲である。実施形態では、硬化剤成分は２５℃及び１０（１／ｓ）の印加剪断下での粘度が５Ｐａ・ｓ〜３０Ｐａ・ｓの範囲である。
【００３５】
樹脂成分及び硬化剤成分を混合し、硬化性組成物を形成する。接触時に、硬化性組成物の粘度は増加し始めることができる。実施形態では、非反応性ポリエーテルブロックコポリマー添加剤は硬化性組成物の粘度を増加させることができ、樹脂成分中の材料又は硬化剤成分中の他の材料と反応しない。本発明は、急速なディスペンス及び急速な結合が要求される用途において有利であることができる。たとえば、樹脂成分及び硬化剤成分を混合している間に、硬化性組成物の粘度が１００Ｐａ・ｓよりも高くに増加し、十分なスランプ耐性を付与する移行時間は１０秒〜９００秒の範囲であることができ、好ましくは３０秒〜５００秒の範囲であり、そしてより好ましくは５０秒〜１５０秒の範囲である。
【００３６】
実施形態では、非反応性ポリエーテルブロックコポリマー添加剤は硬化性組成物にチクソトロピー性を付与する。実施形態では、２５℃で１０（１／ｓ）の印加剪断下での混合の間の硬化性組成物は粘度が１００Ｐａ・ｓ〜９００Ｐａ・ｓの範囲であることができる。さらに、２５℃で２００（１／ｓ）の印加剪断下での混合の間の硬化性組成物は粘度が３Ｐａ・ｓ〜１５Ｐａ・ｓの範囲である。
【００３７】
実施形態では、混合を止めた後に、すなわち、印加剪断を除去した後に、硬化性組成物の粘度は上昇し続けることができる。実施形態では、混合を止めた９００秒後に、硬化性組成物は２５℃での粘度が１００Ｐａ・ｓ〜１０００Ｐａ・ｓの範囲、好ましくは３００Ｐａ・ｓ〜９００Ｐａ・ｓの範囲、そしてより好ましくは４００Ｐａ・ｓ〜６００Ｐａ・ｓの範囲であることができる。
【００３８】
実施形態では、非反応性ポリエーテルブロックコポリマー添加剤はヒュームドシリカの凝集を促進することができる。驚くべきことに、非反応性ポリエーテルブロックコポリマー添加剤は硬化剤と凝集するヒュームドシリカの量を最少化することができる。非反応性ポリエーテルブロックコポリマー添加剤なしの硬化性組成物において、ヒュームドシリカは水素結合相互作用から硬化剤と凝集することができる。たとえば、硬化剤はヒュームドシリカの粒子間で水素−水素結合を形成することができる水素含有材料である。硬化剤の水素がヒュームドシリカと反応してヒュームドシリカ粒子の間で水素−水素結合を形成するので、エポキシ化合物のエポキシ基と反応することができる硬化剤の水素の利用可能性を低減する。対照的に、本発明はヒュームドシリカの粒子の間の水素−水素結合を最少化しながら、ヒュームドシリカの凝集を提供する。このように、実施形態では、非反応性ポリエーテルブロックコポリマー添加剤はヒュームドシリカ粒子自体の間の優先的な凝集を提供し、ヒュームドシリカと硬化剤との凝集を最少化する。
【００３９】
本発明の実施形態では、樹脂成分及び硬化剤成分は、当該技術分野で知られている手段により混合して、硬化性組成物を形成することができる。混合は手動でも、機械的でも又はそれらの組み合わせでもよい。ミキサーとしては、限定するわけではないが、遊星型ミキサーが挙げられ、別個の成分カートリッジからの２つの成分を、静的混合ヘッドを有する共通導管中にディスペンスし、その導管を通過するときに成分は混合し、及び／又は、他のタイプのミキサーが挙げられる。
【００４０】
実施形態では、硬化性組成物は樹脂成分中のすべての材料を混合し、硬化剤成分中のすべての材料を混合し、その後、樹脂成分と硬化剤成分とを合わせて、硬化性組成物を形成することにより形成されうる。又は、すべての材料は一度に混合されうる。さらに、非反応性ポリエーテルブロックコポリマー添加剤を含まない硬化剤成分を樹脂成分と混合し、それから、２つの成分を混合した後に非反応性ポリエーテルブロックコポリマー添加剤を添加することができる。
【００４１】
実施形態では、硬化済みエポキシは硬化性組成物を硬化することにより形成される。温度及び時間間隔は様々であり得るが、硬化性組成物は７０℃で約７時間で硬化されうる。追加の硬化温度及び時間は本発明で使用されうる。たとえば、硬化温度は１０℃〜１５０℃の範囲内の温度を含むことができる。硬化時間は硬化成分、最終の硬化性組成物の配合及び／又は特定の用途によって、数分〜数時間又は数日の範囲であることができる。実施形態では、硬化性組成物は１工程又は複数の工程で硬化されうる。さらに、硬化性組成物は初期硬化の後に異なる温度又はエネルギー源を用いて後硬化されうる。
【００４２】
非反応性ポリエーテルブロックコポリマー添加剤の別の利点は、非反応性ポリエーテルブロックコポリマー添加剤が液体エポキシ樹脂の結晶化を最少化するのを助け、そして液体エポキシの貯蔵寿命を延長することができる点である。炭酸カルシウムなどのフィラーを含む液体エポキシ樹脂は時間とともに結晶化することができる。結晶化の抑制を助けるために、ビスフェノールＦを液体エポキシ樹脂に添加することができる。本発明の実施形態では、非反応性ポリエーテルブロックコポリマー添加剤の添加は結晶化を最少化し、そして結晶化抑制のためにビスフェノールＦを添加する必要性を無くす。
【００４３】
本発明の硬化性組成物は接着剤として有利に使用することができ、特に、比較的に大きな構造体を結合するために使用される接着剤として使用することができ、その構造体としては、限定するわけではないが、空力翼、風力タービンブレード及び自動車部品が挙げられる。硬化性組成物を１つ以上の構造体の表面又は構造体の間に塗布し、その後、硬化させることができる。たとえば、構造体は金属、プラスチック、ガラス繊維又は硬化性組成物が結合することができる別の材料であることができる。硬化性組成物は、手動で、又は、機械ディスペンス、スプレイ塗布、ローリング又は他の手順により塗布されうる。
【実施例】
【００４４】
下記の実施例を本発明の範囲を限定せずに、例示するために提供する。
材料
エポキシ化合物D.E.R.（商標）330 (DER 330)、The Dow Chemical Companyから入手可能、
エポキシ化合物D.E.R.（商標）331 (DER 331)、The Dow Chemical Companyから入手可能、
エポキシ化合物D.E.R.（商標）332 (DER 332)、The Dow Chemical Companyから入手可能、
エポキシ化合物D.E.R.（商標）354 (DER 354)、The Dow Chemical Companyから入手可能、
希釈剤POLYPOX（商標）R14 (Polypox)、UPPC GmbHから入手可能、
非反応性ポリエーテルブロックコポリマー添加剤FORTEGRA 100（商標）(Fortegra)、The Dow Chemical Companyから入手可能、
非反応性ポリエーテルブロックコポリマー添加剤DOW CORNING（登録商標）1248 FLUID (DC 1248)、The Dow Corning Corporationから入手可能、
非反応性ポリエーテルブロックコポリマー添加剤、DOW CORNING（登録商標）190 FLUID (DC 190)、The Dow Corning Corporationから入手可能、
非反応性ポリエーテルブロックコポリマー添加剤DOW CORNING（登録商標）5329 FLUID (DC 5329)、The Dow Corning Corporationから入手可能、
希釈剤POLYPOX（登録商標） R14, (ネオペンチルグリシジルエーテル)、UPPC GmbHから入手可能、
希釈剤Ｃ１２-Ｃ１４グリシジルエーテル、The Dow Chemical Companyから入手可能、
硬化剤Versamid 140 (ポリアミドアミン)、Cognis Corporationから入手可能、
硬化剤、イソホロンジアミン (IPDA)、Evonik Industriesから入手可能、
硬化剤、ポリオキシプロピレンジアミンJEFFAMINE（登録商標）D-230 (D-230)、Huntsman International LLCから入手可能、
硬化剤、ジエチレントリアミンDEH 20、The Dow Chemical Companyから入手可能、
フィラーHDK N20 (ヒュームドシリカ)、Wackerから入手可能、
フィラー、ガラス繊維 (Si02, FG 400/060)、Schwarzwalder Textil-Werkeから入手可能、
フィラーOmycarb（登録商標）(炭酸カルシウム)、Mondo Mineralsから入手可能、
【００４５】
粘度試験方法
以下の粘度測定はRheomat (Paar Physical Device DSR4000 SN241151)にて直径２５ミリメートル （ｍｍ）及びギャップ０．３ｍｍのプレート／プレート形状を用いた剪断応力実験で行った。最初に、状態調節工程を２５℃で行った。事前剪断をサンプルに５秒間加え、その後、平衡で１０秒間維持した。各々の続いて行う工程において、剪断速度を増加し、そしてサンプルを１０分間、1秒毎に取った。
【００４６】
樹脂成分の調製
表Ｉは樹脂成分配合を示している。樹脂成分はエポキシ化合物、希釈剤及び第一のフィラーを含む。表Ｉは樹脂成分の合計質量を基準として種々の成分の質量％を示している。
【００４７】
【表１】
2013523945.tif 000004
【００４８】
種々の非反応性ポリエーテルブロックコポリマー添加剤を試験のために樹脂成分に添加した。種々の非反応性ポリエーテルブロックコポリマー添加剤を含む樹脂成分０、１及び２の低剪断、中剪断及び高剪断粘度を２５℃にて測定した。結果を表ＩＩに示す。
【００４９】
【表２】
2013523945.tif 000005
【００５０】
表ＩＩにおいて、幾つかの粘度測定は２つの測定値（第一及び第二の値）として示している。粘度をヒステリシスループで測定し、すなわち、剪断速度を５（1/s）から１０００(1/s)に調節し、次いで、５(1/s)に戻して測定した。粘度測定を５(1/s)、５００(1/s)及び１０００(1/s)で取った。第一の値は１０００(1/s)から５(1/s)に戻っているループの部分、すなわち、低剪断への戻りで得られた粘度測定値である。第二の値は５(1/s)から１０００(1/s)のループの初期の部分、すなわち、高剪断に増加している部分で得られた粘度測定値である。非反応性ポリエーテルブロックコポリマー添加剤の添加が配合物の樹脂成分の粘度及びチクソトロピー性を有意に増加しうることが表ＩＩで判る。上記のとおり、樹脂成分及び硬化剤成分の２５℃での印加剪断５（1/s）での粘度を３０Ｐａ・ｓ未満に維持することが有利である。
【００５１】
非反応性ポリエーテルブロックコポリマーを樹脂成分に添加することが好ましくないことが決定された。このように、非反応性ポリエーテルブロックコポリマー添加剤を硬化剤成分に添加し、そして分析した。
【００５２】
硬化剤成分の調製
表ＩＩＩは硬化剤成分の配合を示している。硬化剤成分は、硬化剤、第二のフィラー及び非反応性ポリエーテルブロックコポリマー添加剤を含む。表ＩＩＩは硬化剤成分の合計質量を基準として硬化剤成分の種々の成分の質量％を示している。
【００５３】
【表３】
2013523945.tif 000006
【００５４】
硬化剤成分０、１及び２の低剪断、中剪断及び高剪断粘度を２５℃にて測定した。結果を表ＩＶに示す。
【００５５】
【表４】
2013523945.tif 000007
【００５６】
表ＩＶにおいて、幾つかの粘度測定値粘度を２つの測定値（第一の値及び第二の値）として示している。粘度はヒステリシスループで測定し、すなわち、剪断速度を１０（1/s）から１０００(1/s)に調節し、次いで、５(1/s)に戻して測定した。粘度測定を１０(1/s)、５００(1/s)及び１０００(1/s)で取った。第一の値は１０００(1/s)から１０(1/s)に戻っているループの部分で、すなわち、低剪断への戻りで得られた粘度測定値である。第二の値は１０(1/s)から１０００(1/s)のループの初期の部分で、すなわち、高剪断に増加している部分で得られた粘度測定値である。
【００５７】
表ＩＶから判るとおり、硬化剤成分０（非反応性ポリエーテルブロックコポリマー添加剤なし）及び硬化剤成分１（非反応性ポリエーテルブロックコポリマー添加剤を含む）の低剪断、中剪断及び高剪断粘度は実質的に同様の値のままである。さらに、硬化剤成分２（非反応性ポリエーテルブロックコポリマーを含む）は硬化剤成分１の粘度よりも実質的に低く、そして中剪断及び高剪断粘度は硬化剤成分１と実質的に同一である。このように、表ＩＶは非反応性ポリエーテルブロックコポリマー添加剤の添加が硬化剤成分の粘度を実質的に増加させないことを示している。
【００５８】
例１
例１を樹脂成分及び硬化剤成分を混合して硬化性組成物を形成することにより調製した。表Ｖは樹脂成分／硬化剤成分の質量比に基づいて例１の組成を示している。
【００５９】
【表５】
2013523945.tif 000008
【００６０】
比較例Ａ及びＢ
比較例Ａ及びＢを、樹脂成分及び硬化剤成分を混合して硬化性組成物を形成することにより調製した。表ＶＩは樹脂成分／硬化剤成分の質量比に基づいて比較例Ａ及びＢの組成を示している。
【００６１】
【表６】
2013523945.tif 000009
【００６２】
粘度試験
粘度を樹脂成分及び硬化剤成分を１０（1/s）の印加剪断下に混合して測定した。粘度測定値を２５℃で２０秒毎に取った。測定値を表ＶＩＩに示す。
【００６３】
【表７】
2013523945.tif 000010
【００６４】
表ＶＩＩにて判るとおり、例１（非反応性ポリエーテルブロックコポリマー添加剤を含む）の粘度は比較例Ａ（非反応性ポリエーテルブロックコポリマー添加剤なし）よりも急速に増加している。さらに、表ＩＩ及びＩＶを参照すると、硬化性組成物を形成する前の例１の２つの成分の低剪断粘度は２５℃で３０Ｐａ・ｓ未満である。対照的に、硬化性組成物を形成する前の比較例Ａの２つの成分の低剪断粘度は樹脂成分については２５℃で８０Ｐａ・ｓ又はそれ以上であり、硬化剤成分については２５℃で７０Ｐａ・ｓ又はそれ以上である。
【００６５】
２５℃での例１及び比較例Ａの硬化性組成物の粘度プロファイルをヒステリシスループ、すなわち、剪断速度を１０（1/s）から２００(1/s)に調節し、１０(1/s)に戻すことにより得た。結果を表ＶＩＩＩ中に示す。１０(1/s)の剪断速度での第一の値は剪断速度を１０(1/s)に戻したときの粘度であり、そして第二の値は１０(1/s)の剪断速度での初期粘度である。
【００６６】
【表８】
2013523945.tif 000011
【００６７】
表ＶＩＩＩから判るとおり、非反応性ポリエーテルブロックコポリマー添加剤の添加は硬化性組成物の初期濃度を実質的に増加させることができる。たとえば、例１は初期粘度が５００Ｐａ・ｓであり、一方、比較例Ａは初期粘度が３００Ｐａ・ｓである。さらに、硬化性組成物に対してチクソトロピー性が付加されていることは、例１の高剪断粘度が比較例Ａよりも低いことから判る。
【００６８】
靭性試験
耐衝撃性
硬化性組成物から形成された硬化済みエポキシの耐衝撃性をISO 6272 (1 キログラム (kg)の落下錘)によりBYK-Gardener衝撃試験機を用いて試験した。落下している錘の落下高さをキャストが破壊するまで増加させた。
【００６９】
例１及び比較例Ａについて衝撃試験を測定した。１００グラム（ｇ）の例１及び比較例Ａを製造することにより試験試料を調製した。硬化性組成物を８．５センチメートル（ｃｍ）直径のアルミニウム皿中、０．７ｃｍ厚さでキャストした。硬化性組成物を７０℃で７時間硬化させた。硬化済みの例の靭性を試験し、そして試験試料が破壊されるときに落下高さ（メートル（ｍ））として与える結果を表ＩＸに示す。
【００７０】
【表９】
2013523945.tif 000012
【００７１】
表ＩＸで判るとおり、例１（非反応性ポリエーテルブロックコポリマー添加剤を含む）は比較例Ａ（非反応性ポリエーテルブロックコポリマー添加剤なし）よりも高い落下高さを有する。このように、非反応性ポリエーテルブロックコポリマー添加剤の添加は本発明の硬化性組成物から形成される硬化済みエポキシの耐衝撃性を増加させる。
【００７２】
耐破壊性
耐破壊性を例１及び比較例Ａについて測定した。臨界応力強さ係数Ｋ１ＣをISO 13586により２５℃で測定し、そして結果を表Ｘに示す。材料のＫ１Ｃ値が高いほど、材料の亀裂の開始に対する耐性が良好である。
【００７３】
試験試料をダイアモンドソーで事前にノッチ付けした。万力に挟んだ試験試料上にカミソリ刃をゆっくりと叩いて、亀裂をもたらすことにより微細な亀裂を生じさせた。これにより、自然な亀裂と同様な非常に微細な亀裂根を得ることが可能となる。ノッチの合計深さを双眼拡大鏡を用いて測定する。
【００７４】
【表１０】
2013523945.tif 000013
【００７５】
表Ｘにて判るとおり、例１（非反応性ポリエーテルブロックコポリマー添加剤を含む）は比較例Ｂ（非反応性ポリエーテルブロックコポリマー添加剤なし）よりも高いＫ１Ｃ値を有する。このように、非反応性ポリエーテルブロックコポリマー添加剤は本開示の硬化性組成物から形成される硬化済みエポキシの耐破壊性を増加させる。
【００７６】
結晶化
非反応性ポリエーテルブロックコポリマー添加剤を液体エポキシ樹脂に添加することによる結晶化の抑制を分析した。非反応性ポリエーテルブロックコポリマー添加剤を液体エポキシのサンプルに添加した。サンプルを２５℃で５０％相対湿度にて実験室内に６ヶ月間放置した。結晶化を外観検査により決定した。結果を表ＸＩに示す。
【００７７】
【表１１】
2013523945.tif 000014
【００７８】
６ヶ月の期間で、液体エポキシサンプル１及び２は透明のままであったが、液体エポキシ比較例Ａ及びＢは混濁した。このように、エポキシ樹脂に対する非反応性ポリエーテルブロックコポリマー添加剤の添加は、非反応性ポリエーテルブロックコポリマー添加剤なしのエポキシ樹脂と比較して、エポキシ樹脂の結晶化に対する耐性を増加した。
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
（Ａ）（ｉ）エポキシ化合物、（ｉｉ）希釈剤及び（ｉｉｉ）樹脂成分の合計質量を基準として１０質量％以下の量の第一のフィラー、を含む樹脂成分、及び、
（Ｂ）（ｉｖ）硬化剤、（ｖ）樹脂成分の合計質量を基準として１０質量％以下の量の第二のフィラー及び（ｖｉ）硬化剤成分の合計質量を基準として１質量％〜２０質量％の量の非反応性ポリエーテルブロックコポリマー添加剤、を含む硬化剤成分、
を含む、硬化性組成物であって、
前記樹脂成分及び前記硬化剤成分は各々粘度が２５℃で１０ｓ−１の印加剪断下に３０パスカル−秒以下であり、前記樹脂成分及び前記硬化剤成分の１０ｓ−１の印加剪断下での混合の１２０秒後に硬化性組成物は粘度が２５℃で少なくとも１００パスカル−秒である、硬化性組成物。
【請求項２】
２５℃で１０ｓ−１の印加剪断下での混合の間の前記硬化性組成物は粘度が１００パスカル−秒〜９００パスカル−秒の範囲にある、請求項１記載の硬化性組成物。
【請求項３】
２５℃で２００ｓ−１の印加剪断下での混合の間の前記硬化性組成物は粘度が３パスカル−秒〜１５パスカル−秒の範囲にある、請求項１又は２記載の硬化性組成物。
【請求項４】
前記非反応性ポリエーテルブロックコポリマー添加剤は硬化剤成分の合計質量を基準として５質量％である、請求項１〜３のいずれか１項記載の硬化性組成物。
【請求項５】
前記希釈剤は樹脂成分の合計質量を基準として３質量％〜２０質量％の範囲にある、請求項１〜４のいずれか１項記載の硬化性組成物。
【請求項６】
前記第一のフィラー及び第二のフィラーはヒュームドシリカであり、前記第一のフィラー中のヒュームドシリカは樹脂成分の合計質量を基準として１０質量％の量で使用され、そして前記第二のフィラー中のヒュームドシリカは硬化剤成分の合計質量を基準として６質量％の量で使用される、請求項１〜５のいずれか１項記載の硬化性組成物。
【請求項７】
前記第二のフィラーはガラス繊維を含み、そして硬化剤成分の合計質量を基準として１質量％〜５０質量％の範囲の量で使用される、請求項６記載の硬化性組成物。
【請求項８】
前記ヒュームドシリカの粒子は水素−水素結合を実質的に含まない、請求項６記載の硬化性組成物。
【請求項９】
（ａ）（ｉ）エポキシ化合物、（ｉｉ）希釈剤及び（ｉｉｉ）第一のフィラーを混合することにより、２５℃で３０パスカル−秒以下の粘度を有する樹脂成分を形成すること、
（ｂ）（ｉｖ）硬化剤、（ｖ）第二のフィラー及び（ｖｉ）非反応性ポリエーテルブロックコポリマー添加剤を混合することにより、２５℃で３０パスカル−秒以下の粘度を有する硬化剤成分を形成すること、及び、
（ｃ）前記樹脂成分及び前記硬化剤成分を混合して、硬化性組成物を形成すること、
の工程を含み、
前記樹脂成分及び前記硬化剤成分の混合の１２０秒の後に、前記硬化性組成物は粘度が２５℃で少なくとも１００パスカル−秒である、硬化性組成物の調製方法。
【請求項１０】
前記硬化剤を酸解離定数が８〜１４の範囲にある硬化剤から選択することをさらに含む、請求項９記載の方法。
【国際調査報告】
2013523945.tif 000015
2013523945.tif 000016
2013523945.tif 000017